СПОСОБ Т-ОБРАЗНОГО СОЕДИНЕНИЯ ТРЕХСЛОЙНЫХ СУДОВЫХ КОНСТРУКЦИЙ ИЗ ПОЛИМЕРНОГО КОМПОЗИЦИОННОГО МАТЕРИАЛА И ПОЛУЧЕННЫЙ ЭТИМ СПОСОБОМ УЗЕЛ СОЕДИНЕНИЯ

1. Способ Т-образного соединения трехслойных судовых конструкций из полимерного композиционного материала (ПКМ), включающий использование угловых соединений на приформовочных угольниках, отличающийся тем, что перед соединением предварительно проводят подготовку края у присоединяемой трехслойной конструкции (ПТК) и места присоединения у базовой трехслойной конструкции (БТК), для чего в БТК по всей длине присоединения делают паз в крайнем со стороны присоединения к ней ПТК и среднем слоях до внешнего наружного слоя, шириной не менее трехкратной толщины ПТК, а также у присоединяемого края ПТК выполняют по всей длине присоединения к БТК выемку среднего слоя на глубину, равную суммарной толщине среднего и внутреннего слоев БТК (±3%), в которую на адгезионный состав устанавливают закладную деталь в виде скобы П-образного профиля во всю длину выемки и толщину среднего слоя ПТК с учетом толщины слоя адгезива, при этом вставляют ее средней полочкой внутрь выемки, вплотную к торцу среднего слоя ПТК, причем высота боковых стенок до средней полочки у закладной детали равна ширине среднего слоя БТК (±1%), а средняя полочка выполнена из материала прочностью не менее, чем прочность крайнего слоя БТК; затем ПТК подготовленным краем устанавливают по всей длине присоединения в центральную часть паза БТК и предварительно фиксируют, после чего ПТК с обеих сторон приформовывают с помощью внутренних «мокрых» угольников к внутренней поверхности наружного слоя БТК, причем катеты угольников по сторонам ПТК превышают ширину среднего слоя БТК, а другие катеты по внутренней стороне наружного слоя БТК равны частям ширины паза от края соответствующей поверхности ПТК до конца паза; после этого в образовавшиеся части паза БТК по обе стороны от ПТК по всей длине присоединения прямо на неотвержденные «мокрые» угольники, вплотную по ширине, на всю глубину паза укладывают вставки, заполняющие паз БТК по высоте до уровня его крайнего со стороны ПТК слоя и прижимающие катеты внутренних приформовочных угольников к соответствующим поверхностям ПТК и внутренней поверхности наружного слоя БТК; при этом вставки выполнены из материала прочностью не менее, чем прочность среднего слоя БТК; далее ПТК по всей длине присоединения с обеих сторон приформовывают с помощью внешних «мокрых» угольников к установленным в пазу БТК вставкам, а через них - к БТК, обеспечивая при этом их плотное прилегание без воздушных включений, причем катеты внешних приформовочных угольников по сторонам ПТК заходят за концы соответствующих катетов внутренних приформовочных угольников, а катеты по сторонам вставок в БТК превышают ширину соответствующих вставок в пазу и заходят на крайний со стороны ПТК слой БТК, после чего сформированное Т-образное присоединение ПТК к БТК выдерживают до рабочего состояния - конечной жесткости.
2. Способ Т-образного соединения по п.1, отличающийся тем, что катеты внутренних приформовочных угольников по сторонам ПТК превышают ширину среднего слоя БТК на (10-30)%, катеты внешних приформовочных угольников по сторонам ПТК заходят за концы соответствующих катетов внутренних угольников на (10-30)%, а катеты по сторонам вставок в БТК превышают ширину соответствующих вставок в пазу и заходят на крайний со стороны ПТК слой БТК на (10-30)%.
3. Способ Т-образного соединения по пп. 1, 2, отличающийся тем, что после приформовывания ПТК внешними «мокрыми» угольниками, их прикатывают укаточными валиками до полного удаления воздушных включений под ними.
4. Способ Т-образного соединения по пп. 1-3, отличающийся тем, что при использовании адгезива, обеспечивающего моментальную предварительную фиксацию сборочных частей, время выдержки полученного соединения составляет от 1 до 6 часов при температуре не менее 14°С.
5. Узел Т-образного соединения трехслойных судовых конструкций из полимерного композиционного материала (ПКМ), включающий угловые соединения трехслойных конструкций на приформовочных угольниках, отличающийся тем, что базовая трехслойная конструкция (БТК), Т-образно соединенная с присоединяемой трехслойной конструкцией (ПТК), выполнена по всей длине их соединения с пазом на глубину до своего наружного слоя, в центральную часть которого помещен край ПТК, причем ПТК в пазу БТК с обеих сторон соединена с внутренней поверхностью его наружного слоя с помощью внутренних отвержденных «мокрых» приформовочных угольников, катеты которых по сторонам ПТК превышают ширину среднего слоя БТК, а другие катеты по внутренней стороне наружного слоя БТК равны части ширины паза от соответствующей поверхности ПТК до его конца; при этом по обе стороны от ПТК, в пазу БТК по всей длине присоединения помещены вплотную к внутренним приформовочным угольникам вставки из материала прочностью не менее прочности среднего слоя БТК, заполняющие эти части паза БТК по высоте до уровня ее крайнего со стороны ПТК слоя; причем ПТК соединена со вставками и с крайним с ее стороны слоем БТК с помощью внешних отвержденных «мокрых» приформовочных угольников, катеты которых по сторонам ПТК заходят за концы соответствующих катетов внутренних приформовочных угольников, а катеты со стороны БТК превышают ширину соответствующих вставок в пазу и заходят на крайний со стороны ПТК слой БТК; при этом ПТК со стороны установленного в паз БТК края имеет по всей длине присоединения выемку среднего слоя на глубину, равную суммарной толщине среднего и внутреннего слоев БТК (±3%), в которую на адгезив во всю длину выемки и толщину среднего слоя ПТК с учетом толщины слоя адгезива помещена закладная деталь в виде скобы П-образного профиля, которая вставлена средней полочкой внутрь выемки, вплотную к торцу среднего слоя ПТК, причем высота боковых стенок закладной детали до ее средней полочки равна ширине среднего слоя БТК (±1%), а средняя полочка выполнена из материала, прочность которого не менее прочности крайнего слоя БТК со стороны ПТК.
6. Узел Т-образного соединения по п. 5, отличающийся тем, что катеты внутренних приформовочных угольников по сторонам ПТК превышают ширину среднего слоя БТК на (10-30)%; катеты внешних приформовочных угольников по сторонам ПТК заходят за концы соответствующих катетов внутренних угольников на (10-30)%, а катеты по сторонам вставок в БТК превышают ширину соответствующих вставок в пазу и заходят на крайний со стороны ПТК слой БТК на (10-30)%.